(57)【要約】【課題】Ｎｉ含有量が２．０％以下においてもその効果を最大限に活かすことのできる成分系を見出すことによって、高強度でしかも低温靭性にも優れた高張力鋼板、およびこのような高張力鋼板を製造するための有用な方法を提供する。【解決手段】所定の化学成分組成を満足し、下記（１）式で規定されるＣＥＱ（質量％）が０．３４５以上、０．４２８以下であると共に、下記（２）式で規定されるσが２０８０以上であり、且つｔ／４（ｔ：板厚）位置のミクロ組織がフェライトとパーライトの混合組織であり、前記フェライト粒の平均円相当径が７．０μｍ以下である。  ＣＥＱ＝［Ｃ］＋［Ｍｎ］／６＋（［Ｃｒ］＋［Ｍｏ］＋［Ｖ］）／５＋（［Ｃｕ］＋［Ｎｉ］）／１５                                  …（１）  σ＝２．９０×｛６０２７８１．５７−（１１５４×ＣＥＱ−３．２５）2｝1/2／０．９６３＋４００×［Ｎｉ］                            …（２）  但し、［Ｃ］，［Ｍｎ］，［Ｃｒ］，［Ｍｏ］，［Ｖ］，［Ｃｕ］および［Ｎｉ］は、夫々Ｃ，Ｍｎ，Ｃｒ，Ｍｏ，Ｖ，ＣｕおよびＮｉの含有量（質量％）を示す。【選択図】なし【特許請求の範囲】
【請求項１】
Ｃ  ：０．０３〜０．０９％（「質量％」の意味、化学成分については以下同じ）、
Ｓｉ：０．０５〜０．３５％、
Ｍｎ：０．９〜１．６％、
Ｐ  ：０．０１％以下（０％を含まない）、
Ｓ  ：０．０１％以下（０％を含まない）、
Ａｌ：０．０１〜０．０６％、
Ｎｉ：０．２〜２．０％、
Ｎｂ：０．００７〜０．０１７％、
Ｔｉ：０．００７〜０．０１７％、
Ｃａ：０．０００５〜０．００３％、および
Ｎ  ：０．００２５〜０．００５０％を夫々含有し、残部が鉄および不可避不純物からなり、下記（１）式で規定されるＣＥＱ（質量％）が０．３４５以上、０．４２８以下であると共に、下記（２）式で規定されるσが２０８０以上であり、且つｔ／４（ｔ：板厚）位置のミクロ組織がフェライトとパーライトの混合組織であり、前記フェライト粒の平均円相当径が７．０μｍ以下であることを特徴とする低温靭性に優れた高張力鋼板。
ＣＥＱ＝［Ｃ］＋［Ｍｎ］／６＋（［Ｃｒ］＋［Ｍｏ］＋［Ｖ］）／５＋（［Ｃｕ］＋［Ｎｉ］）／１５                                  …（１）
σ＝２．９０×｛６０２７８１．５７−（１１５４×ＣＥＱ−３．２５）2｝1/2／０．９６３＋４００×［Ｎｉ］                            …（２）
但し、［Ｃ］，［Ｍｎ］，［Ｃｒ］，［Ｍｏ］，［Ｖ］，［Ｃｕ］および［Ｎｉ］は、夫々Ｃ，Ｍｎ，Ｃｒ，Ｍｏ，Ｖ，ＣｕおよびＮｉの含有量（質量％）を示す。
【請求項２】
更に、Ｂ：０．００２％以下（０％を含まない）を含有するものである請求項１に記載の高張力鋼板。
【請求項３】
更に、Ｃｕ：０．３５％以下（０％を含まない）を含有するものである請求項１または２に記載の高張力鋼板。
【請求項４】
更に、Ｃｒ：０．３％以下（０％を含まない）、Ｍｏ：０．２％以下（０％を含まない）およびＶ：０．０６％以下（０％を含まない）よりなる群から選ばれる１種以上を含有するものである請求項１〜３のいずれかに記載の高張力鋼板。
【請求項５】
請求項１〜４のいずれかに記載の化学成分組成を有する鋼板を、ｔ／４（ｔ：板厚）位置が９５０〜８７５℃の温度域であるときに圧下率を３０％以上、ｔ／４（ｔ：板厚）位置が８２０℃以下、Ａｒ3変態点以上の温度域であるときに圧下率を３０％以上として圧下を行うと共に、ｔ／４（ｔ：板厚）位置が８７５℃未満、８２０℃超の温度域、および二相温度域であるときには圧下を行わず、圧下後に平均冷却速度を２．０℃／秒以下として冷却し、ミクロ組織をフェライトとパーライトの混合組織にすることを特徴とする低温靭性に優れた高張力鋼板の製造方法。
【発明の詳細な説明】
【技術分野】
【０００１】
本発明は、低温靭性に優れた高張力鋼板およびその製造方法に関するものであり、低温に曝される環境で使用される用途、例えば圧力容器や船舶、海洋構造物等に適用されるような高張力鋼板の低温靭性を改善するための技術に関するものである。
【背景技術】
【０００２】
圧力容器や船舶、海洋構造物等を建設するのに使用される鋼板（高張力鋼板）は、高強度でありながら低温での靭性（低温靭性）、および溶接性にも優れていることが求められている。特に近年では、安全性の観点から、極低温におけるより高い靭性が求められている。
【０００３】
鋼板の靭性を向上させるためには、合金元素の添加量は極力控えた方が良いが、それでは強度の確保が困難になる。反対に、強度を確保するために合金元素を添加すると、靭性が却って低下することになる。このように、強度と靭性は相反する特性であり、これらの特性を両立させることは極めて難しい。
【０００４】
鋼板の強度と靭性の両特性を向上させるための有効な手法の一つとして、合金元素であるＮｉを含有させることが挙げられる。これまでにもＮｉを含有した鋼板は多く提案されているが、３．５％Ｎｉ鋼や９％Ｎｉ鋼に代表されるように、Ｎｉを多量に含有させなければその効果を最大限に発揮できないのが実状である。これに対し、１〜２％程度の少量のＮｉを含有された鋼板については、例えば特許文献１に提案されているが、高強度を満足しても極低温での靭性を満足させることができず、強度と靭性を共に満足することは難しい。
【先行技術文献】
【特許文献】
【０００５】
【特許文献１】特許第３７４１０７８号公報
【発明の概要】
【発明が解決しようとする課題】
【０００６】
本発明はこの様な事情に鑑みてなされたものであって、その目的は、Ｎｉ含有量が２．０％以下においてもその効果を最大限に活かすことのできる成分系を見出すことによって、高強度でしかも低温靭性にも優れた高張力鋼板、およびこのような高張力鋼板を製造するための有用な方法を提供することにある。
【課題を解決するための手段】
【０００７】
上記目的を達成し得た本発明の高張力鋼板とは、Ｃ：０．０３〜０．０９％（「質量％」の意味、化学成分については以下同じ）、Ｓｉ：０．０５〜０．３５％、Ｍｎ：０．９〜１．６％、Ｐ：０．０１％以下（０％を含まない）、Ｓ：０．０１％以下（０％を含まない）、Ａｌ：０．０１〜０．０６％、Ｎｉ：０．２〜２．０％、Ｎｂ：０．００７〜０．０１７％、Ｔｉ：０．００７〜０．０１７％、Ｃａ：０．０００５〜０．００３％、およびＮ：０．００２５〜０．００５０％を夫々含有し、残部が鉄および不可避不純物からなり、下記（１）式で規定されるＣＥＱ（質量％）が０．３４５以上、０．４２８以下であると共に、下記（２）式で規定されるσが２０８０以上であり、且つｔ／４（ｔ：板厚）位置のミクロ組織がフェライトとパーライトの混合組織であり、前記フェライト粒の平均円相当径が７．０μｍ以下であることを特徴とする。尚、前記「平均円相当径」とは、フェライト粒を同一の面積の円に換算したときの直径（円相当直径）の平均値である。
ＣＥＱ＝［Ｃ］＋［Ｍｎ］／６＋（［Ｃｒ］＋［Ｍｏ］＋［Ｖ］）／５＋（［Ｃｕ］＋［Ｎｉ］）／１５                                  …（１）
σ＝２．９０×｛６０２７８１．５７−（１１５４×ＣＥＱ−３．２５）2｝1/2／０．９６３＋４００×［Ｎｉ］                            …（２）
但し、［Ｃ］，［Ｍｎ］，［Ｃｒ］，［Ｍｏ］，［Ｖ］，［Ｃｕ］および［Ｎｉ］は、夫々Ｃ，Ｍｎ，Ｃｒ，Ｍｏ，Ｖ，ＣｕおよびＮｉの含有量（質量％）を示す。
【０００８】
上記（１）式には、本発明鋼板の基本成分（Ｃ，Ｍｎ，Ｎｉ）以外にも、必要によって含有されるものも含まれるが（Ｃｒ，Ｍｏ，Ｖ，Ｃｕ等）、これらの元素を含まないときには、その項目がないものとしてＣＥＱの値を計算し、これらの元素を含むときには、上記（１）式からＣＥＱの値を計算すればよい。
【０００９】
本発明の高張力鋼板においては、必要によって、更に（ａ）Ｂ：０．００２％以下（０％を含まない）、（ｂ）Ｃｕ：０．３５％以下（０％を含まない）、（ｃ）Ｃｒ：０．３％以下（０％を含まない）、Ｍｏ：０．２％以下（０％を含まない）およびＶ：０．０６％以下（０％を含まない）よりなる群から選ばれる１種以上、等を含有させることも有効であり、含有させる成分に応じて高張力鋼板の特性が改善される。
【００１０】
本発明の高張力鋼板を製造するに当たっては、上記のような化学成分組成を有する鋼板を、ｔ／４（ｔ：板厚）位置が９５０〜８７５℃の温度域であるときに圧下率を３０％以上、ｔ／４（ｔ：板厚）位置が８２０℃以下、Ａｒ3変態点以上の温度域であるときに圧下率を３０％以上として圧下を行うと共に、ｔ／４（ｔ：板厚）位置が８７５℃未満、８２０℃超の温度域、および二相温度域であるときには圧下を行わず、圧下後に平均冷却速度を２．０℃／秒以下として冷却し、ミクロ組織をフェライトとパーライトの混合組織にすればよい。
【発明の効果】
【００１１】
本発明によれば、Ｎｉ含有量が２．０％以下の成分系においてＮｉの添加効果が最大限に発揮できる化学成分組成とすると共に、適切な圧下条件を設定することによって、鋼板中のフェライト粒の微細化を図り、高強度でしかも低温靭性にも優れた高張力鋼板が実現でき、このような高張力鋼板は、圧力容器や船舶、海洋構造物等を建設するのに使用される鋼板として極めて有用である。
【図面の簡単な説明】
【００１２】
【図１】ＣＥＱ値と引張強さＴＳとの関係を示すグラフである。
【図２】σ値と破面遷移温度ｖＴｒｓとの関係を示すグラフである。
【発明を実施するための形態】
【００１３】
高張力鋼板の強度を確保するために合金元素を添加すると、靭性が低下することになる。これは合金元素の添加が低温における延性破壊を困難にしているためである。反対に、Ｎｉの添加は低温における延性破壊を生じやすくしている。
【００１４】
このような状況の下、本発明者は高強度でしかも低温靭性に優れる高張力鋼板を実現するべく様々な角度から検討した。その結果、合金元素の削減による延性破壊の促進と、Ｎｉによる延性破壊の促進の効果を定量化し、上記（１）式および（２）式の関係を満足するように化学成分組成を制御すれば、高強度と低温靭性の両立を可能にできることを見出し、本発明を完成した。
【００１５】
上記（２）式を導くに至った経緯は次の通りである。鋼板の低温での靭性を改善するには、脆性破壊、特に劈開破壊を抑える必要がある。そこで劈開破壊のメカニズムについて着目した。まず一部のフェライト粒において塑性変形が生じ、フェライト粒内の転位が移動する。移動した転位は粒界で留まり、集積する。このときセメンタイトに代表される第２相が粒界に存在すると、転位の集積による応力集中で第２相が割れ、微視亀裂が発生する。発生した微視亀裂は隣接するフェライト粒に進展し、劈開破壊を発生させる。
【００１６】
発生した亀裂が隣接するフェライト粒へ伝播し、劈開破壊を生じるために必要な応力（劈開破壊応力）σ0は、下記（３）式で算出できることが知られている［例えば、「低炭素鋼の破壊靭性に関する微視力学的研究」  田川哲也  １９９４年５月発行  第１７頁（名古屋大学博士学位論文）］。この応力σ0が大きいほど劈開破壊は生じにくくなり、靭性が改善されることになる。
【００１７】
（Ｃ／ｄ）σ02＋τe2｛１＋４／π（Ｃ／ｄ）1/2×（τｉ／τe）｝2
＝４Ｅγf／｛（１−ν2）ｄ｝      …（３）
但し、Ｃ：第２相の短径、ｄ：フェライトの粒径、σ0：劈開破壊応力、τe：有効剪断応力、τｉ：転位の摩擦力、Ｅ：ヤング率、γf：表面エネルギー、ν：ポアソン比、を夫々示す。
【００１８】
上記（３）式において、第１項［（Ｃ／ｄ）σ02］は、初期条件として与えられる組織中の結晶粒径と炭化物の短径のサイズ比に関する項、第２項［τe2｛１＋４／π（Ｃ／ｄ）1/2×（τｉ／τe）｝2］は、粒界に集積する転位に関する項である。また右辺［４Ｅγf／｛（１−ν2）ｄ｝］は、グリフィス（Ｇｒｉｆｆｉｔｈ）の式として知られている亀裂の不安定伝播条件に関する項である。
【００１９】
ここでヤング率Ｅ、表面エネルギーγf、およびポアソン比νは定数である。τｉ≪τeであるから、τｉ／τe＝０と表される。また有効剪断応力τeは、降伏応力τで表現でき、τe≒τ（降伏応力）となる。
【００２０】
以上の結果を踏まえると、上記（３）式は、下記（４）式のように書き換えることができる。またヤング率Ｅ＝２０６０００（ＭＰａ）、表面エネルギーγf＝１４（Ｊｍ-2）、およびポアソン比ν＝０．３となる。
σ0＝（ｄ／Ｃ）1/2×（４Ｅγf／｛π（１−ν2）ｄ｝−τ2）1/2…（４）
但し、τ：降伏応力
【００２１】
上記（４）式に基づき、本発明者は低温靭性を支配するパラメータ式を、実験的に更に検討した。その結果、一定の製造条件を採用する場合では、得られる組織、すなわちフェライトの粒径・第２相の短径がほぼ一定であるとみなすことができ、前記（１）式で規定されるＣＥＱ（炭素当量）とＮｉ含有量によって規定される前記（２）式の値（σの値）が、２０８０以上となれば、良好な低温靭性が確保できることが判明した。
【００２２】
上記（２）式で表されるσの値は、各元素の含有量によって決定される値である。このσを規定することによって、強度と低温靭性を共に満足できる化学成分組成を明確化できる。具体的には、σの値が２０８０よりも小さくなると、Ｎｉとそれ以外の添加元素のバランスが悪くなり、Ｎｉの効果を最大限に発揮できず、高強度を満足できたとしても低温靭性が劣化する。
【００２３】
しかしながら、σの値が２０８０以上を満足していても、前記（１）式で規定されるＣＥＱの値（質量％）が０．３４５よりも小さくなると、強度向上元素の含有量が不足し、強度が低下することになる。またσの値が２０８０以上であっても、Ｎｉ含有量が０．２％未満では、Ｎｉの添加効果が不足し、鋼板における良好な低温靭性が確保できない。加えて、Ｎｉの含有量が過剰になると、Ｎｉによる強度と靭性におよぼす効果のバランスが崩れ、低温での延性破壊の抑制効果よりも強度上昇効果が勝り、低温靭性が劣化する。こうしたことから、Ｎｉ含有量は２．０％を上限とする必要がある。尚、Ｎｉ含有量の好ましい下限は０．５％以上（より好ましくは０．７％以上）であり、好ましい上限は１．８％以下（より好ましくは１．５％以下）である。
【００２４】
一方、前記（１）式で規定されるＣＥＱの値（質量％）が０．４２８よりも大きくなると、強度と靭性のバランスが崩れ、低温靭性が低下することになる。そのため、必要とする靭性を確保するべく、ＣＥＱの値（質量％）は０．４２８以下とする。尚、ＣＥＱの好ましい下限は０．３５０以上（より好ましくは０．３５５以上）であり、好ましい上限は０．４２５以下（より好ましくは０．４２０以下）である。
【００２５】
本発明では、ｔ／４位置のミクロ組織をフェライトとパーライトの合計で１００面積％とすることを意図している。しかし、本発明が目的とする効果に影響を与えない範囲内で、フェライト組織とパーライト組織以外の組織（例えばベイナイトやマルテンサイト）が微小量混入することを排除するものではない。場合によっては、その他の組織が１０面積％程度まで含まれることは許容できる。また、フェライトとパーライトの混合比率については、特に限定されないが、フェライト７０〜９０面積％：パーライト１０〜３０面積％程度である。
【００２６】
鋼板における良好な低温靭性を確保するためには、フェライトとパーライトの混合組織（「フェライト・パーライト」と表示することがある）となるミクロ組織中のフェライト粒（パーライト中のフェライト粒は含まない）の平均円相当径を７．０μｍ以下となるように制御することも重要な要件である。フェライト粒の平均円相当径を７．０μｍ以下とすることによって、高張力鋼板における良好な低温靭性（破面遷移温度ｖＴｒｓで−８０℃以下）が確保できる。このフェライト粒径の好ましい上限は、６．７μｍ以下（より好ましくは６．５μｍ以下）である。
【００２７】
本発明の高張力鋼板では、その鋼板としての基本的特性を満足させるために、上記Ｎｉ以外の成分（Ｃ，Ｓｉ，Ｍｎ，Ｐ，Ｓ，Ａｌ，Ｎｂ，Ｔｉ，ＣａおよびＮ）も適切に調整する必要があるが、これらの範囲限定理由は次の通りである。
【００２８】
［Ｃ：０．０３〜０．０９％］
Ｃは、鋼板の強度を確保する上で重要な元素であり、そのためには０．０３％以上含有させる必要がある。しかしながら、その含有量が過剰になると靭性が低下するので、上限を０．０９％とした。尚、Ｃ含有量は好ましくは０．０５％以上、０．０８％以下とするのがよい。
【００２９】
［Ｓｉ：０．０５〜０．３５％］
Ｓｉは、鋼を溶製する際に脱酸剤として作用し、鋼の強度を上昇させる効果を発揮する。こうした効果を発揮させるためには、０．０５％以上含有させる必要がある。しかしながら、その含有量が過剰になると靭性が低下するので、上限を０．３５％とした。尚、Ｓｉ含有量は好ましくは０．０７％以上（より好ましくは０．１％以上）、０．３０％以下とするのがよい。
【００３０】
［Ｍｎ：０．９〜１．６％］
Ｍｎは、鋼板の強度上昇元素として有用であり、こうした作用を有効に発揮させるには、０．９％以上含有させる必要がある。好ましくは１．１％以上である。しかしながら、Ｍｎ含有量が過剰になると靭性が却って劣化するため、１．６％以下に抑える。好ましくは、１．５％以下である。
【００３１】
［Ｐ：０．０１％以下（０％を含まない）］
Ｐは、靭性を劣化させる元素であるため極力低減する必要があり、本発明では０．０１％以下に抑える必要がある。
【００３２】
［Ｓ：０．０１％以下（０％を含まない）］
Ｓは、靭性を劣化させる元素である。よって極力低減する必要があり、本発明では０．０１％以下に抑える。
【００３３】
［Ａｌ：０．０１〜０．０６％］
Ａｌは、脱酸剤として作用する元素であり、そのためには０．０１％以上を必要とする。しかしながら、Ａｌ含有量が過剰になると、鋼板における清浄性が阻害されるため、その上限を０．０６％とした。尚、Ａｌ含有量は好ましくは０．０２％以上、０．０５％以下とするのがよい。
【００３４】
［Ｎｂ：０．００７〜０．０１７％］
Ｎｂは、オーステナイト粒の再結晶抑制効果を通じてフェライト粒の微細化効果を有する元素であり、そのためには０．００７％以上含有させる必要がある。しかしながら、Ｎｂ含有量が過剰になると靭性が低下するため、その上限を０．０１７％とした。尚、Ｎｂ含有量の好ましい下限は０．０１０％以上、好ましい上限は０．０１５％以下である。
【００３５】
［Ｔｉ：０．００７〜０．０１７％］
Ｔｉは、強い窒化物形成元素であり、微量でＴｉＮの微細析出による結晶粒の微細化効果を発揮する。こうした作用を有効に発揮させるには、Ｔｉは０．００７％以上含有させる必要があり、好ましくは０．０１％以上である。しかしながら、Ｔｉを過剰に含有させると、却って靭性の低下を招くため０．０１７％以下とする必要があり、好ましくは０．０１５％以下とするのがよい。
【００３６】
［Ｃａ：０．０００５〜０．００３％］
Ｃａは、介在物の制御により鋼板の靭性を向上させるのに有効な元素である。こうした効果を発揮させるためには、Ｃａは０．０００５％以上含有させる必要がある。しかしながら、Ｃａを過剰に含有させると靭性が低下するため、０．００３％以下とする必要がある。尚、Ｃａ含有量の好ましい下限は０．００１％以上、好ましい上限は０．００２％以下である。
【００３７】
［Ｎ：０．００２５〜０．００５０％］
Ｎは、適量含有させることでＴｉとともにＴｉＮを形成して、鋼板の靭性を向上させるのに有効な元素である。こうした効果を有効に発揮させるためには、Ｎは０．００２５％以上含有させる必要がある。しかしながら、Ｎ含有量が過剰になると固溶Ｎが増加し、鋼板の靭性を低下させるため、その上限を０．００５０％とする必要がある。尚、Ｎ含有量の好ましい下限は０．００３％以上、好ましい上限は０．００４５％以下である。
【００３８】
本発明で規定する含有元素は上記の通りであって、残部は鉄および不可避不純物であり、該不可避不純物として、原料、資材、製造設備等の状況によって持ち込まれる元素の混入が許容され得る。また、必要によって、更に、（ａ）Ｂ：０．００２％以下（０％を含まない）、（ｂ）Ｃｕ：０．３５％以下（０％を含まない）、（ｃ）Ｃｒ：０．３％以下（０％を含まない）、Ｍｏ：０．２％以下（０％を含まない）およびＶ：０．０６％以下（０％を含まない）よりなる群から選ばれる１種以上、等を含有させることも好ましく、含有させる成分に応じてその特性が改善される。これらの元素を含有させるときに範囲設定理由は、下記の通りである。
【００３９】
［Ｂ：０．００２％以下（０％を含まない）］
Ｂは、ＢＮを生成することで靭性に悪影響を及ぼす固溶Ｎを低下させる作用を有する。しかしながら、Ｂ含有量が多過ぎると、Ｂの析出物を増加させて靭性が却って劣化するので、０．００２％以下に抑えることが好ましい。尚、Ｂ含有量の好ましい下限は０．０００１％以上であり、０．０００１％未満ではその効果が十分でない。より好ましい上限は０．００１％以下である。
【００４０】
［Ｃｕ：０．３５％以下（０％を含まない）］
Ｃｕは、強度向上に有効な元素であるが、その含有量が多過ぎると、熱間加工の際に割れが発生しやすくなるので、その上限を０．３５％以下とすることが好ましい。尚、Ｃｕ含有量の好ましい下限は０．００１％以上であり、０．００１％未満ではその効果が十分でない。より好ましい上限は０．３０％以下である。
【００４１】
［Ｃｒ：０．３％以下（０％を含まない）、Ｍｏ：０．２％以下（０％を含まない）およびＶ：０．０６％以下（０％を含まない）よりなる群から選ばれる１種以上］
Ｃｒ、ＭｏおよびＶは、いずれも炭窒化物を析出させ、強度上昇に寄与する元素である。しかしながら、過剰に含有させると靭性を低下させるため、Ｃｒで０．３％以下、Ｍｏで０．２％以下、Ｖで０．０６％以下に抑えることが好ましい。尚、これらの効果を有効に発揮させるには、Ｃｒで０．０１％以上、Ｍｏで０．０１％以上、Ｖで０．００１％以上含有させることが好ましい。
【００４２】
上記のような組織にして本発明の鋼板を製造するには、その製造条件を厳密に規定する必要がある。即ち、本発明の高張力鋼板を製造するに当たっては、上記のような化学成分組成を有する鋼板を、ｔ／４（ｔ：板厚）位置が９５０〜８７５℃の温度域であるときに圧下率を３０％以上、ｔ／４（ｔ：板厚）位置が８２０℃以下、Ａｒ3変態点以上の温度域であるときに圧下率を３０％以上として圧下（基本的には圧延）を行うと共に、ｔ／４（ｔ：板厚）位置が８７５℃未満、８２０℃超の温度域、および二相温度域であるときには圧下を行わず、圧下後に平均冷却速度を２．０℃／秒以下として冷却し、ミクロ組織をフェライト・パーライト組織にする必要がある。この方法における各条件の範囲設定理由は次の通りである。
【００４３】
ｔ／４（ｔ：板厚）位置の温度は、非定常一次伝熱伝導方程式を差分計算することにより求めることが可能であり、スラブ温度、室温、水温、圧延前後のスラブ厚の他、スラブ、ロールおよび空気の熱伝導率が分かれば計算することができる［例えば、（ａ）「小門純一、「熱間圧延における材料の温度変化の予想計算法に関する基礎的研究」、塑性と加工，１９７０年、第１１巻、第１１８号、ｐ．８１６−８２４」、（ｂ）「岡戸  克，中内一郎，藤田文夫，神尾  寛、「ホットストリップミルの粗圧延モデル式」、鉄と鋼、１９７７年、第６３巻、Ａ２９−Ａ３２」、（ｃ）「西岡  潔ら、「厚板ペアクロスミルにおける高精度高効率圧延技術」、圧延技術・圧延理論の発展と将来への潮流，日本鉄鋼協会共同研究会  圧延理論部会編，１９９４年、ｐ．６９−７８」等］。
【００４４】
上記のような製造条件によって、本発明の高張力鋼板を製造するには、上記のような化学成分組成を有する鋼板を素地鋼板として用いるが、この素地鋼板は基本的にフェライト組織を主体（例えば、フェライト相が５０面積％以上のもの）としたものを用いることになる。こうした素地鋼板におけるフェライト粒を微細化するために、再結晶温度・未再結晶温度での圧下率を規定した。尚、下記で示した温度は、鋼板の平均的な性能を発揮する位置として、ｔ／４（ｔ：板厚）の位置の温度で管理したものである。
【００４５】
まず、オーステナイト粒を微細化するためには、再結晶温度域での十分な圧下（加熱後の圧下）が必要である。再結晶温度域において圧下率で３０％以上の圧下を加えることによって、オーステナイト粒内に転位を蓄積させ、この転位を駆動力として新たな結晶粒を生成できる。上記のような化学成分を有する鋼板では、基本的に８７５℃以上の高温域（再結晶温度域）で圧下を加えることによって再結晶が生じることになる。しかしながら、圧下を加える温度が高すぎると生じる再結晶も成長しやすくなり圧下前の粒よりも粗大化することになる。そのため、オーステナイト粒の微細化に有効な圧下温度域（再結晶有効温度域）として、９５０〜８７５℃に設定した。この温度域での圧下は、上記の効果を有効に発揮させるためには、圧下率を３０％以上（好ましくは３５％以上）とする必要があるが、通常６０％以下である。
【００４６】
次に、フェライト粒の生成核となりうる変形帯を増やすために、未再結晶温度域においても十分な圧下を必要とした。再結晶温度域よりも低温で圧下を加えると、オーステナイ粒は新たな結晶粒を生成できなくなり、扁平した組織となり、粒内に変形帯が導入される。しかしながら、未再結晶温度域の高温側での圧下は混粒組織を生じやすく、粗大なフェライト粒が生成されやすい。そのため、圧下を加える温度域を８２０℃以下、Ａｒ3変態点以上の低温側（未再結晶温度域の低温側）とし、８７５℃未満、８２０℃超の温度域（未再結晶温度域の高温側）では、圧下を行わないこととした。未再結晶温度域の低温側での圧下は、上記の効果を有効に発揮させるためには、圧下率を３０％以上（好ましくは３５％以上）とする必要があるが、通常８０％以下までである。
【００４７】
尚、未再結晶温度域よりも低温となる二相温度域では、圧下を行うと鋼板の強度は向上するものの、加工強化に伴う応力集中が顕著になって、鋼板の靭性が劣化するので、圧下は行わないこととする必要がある。
【００４８】
上記のような圧下（基本的には制御圧延）を行った後は、平均冷却速度を２．０℃／秒以下として冷却し、ミクロ組織をフェライト・パーライト組織にする必要がある。このときの平均冷却速度が２．０℃／秒よりも速くなると、靭性が一般的に低いベイナイト組織が生成し、ミクロ組織を「フェライト・パーライト組織」とできなくなる。平均冷却速度は好ましくは１．０℃／秒以下であり、より好ましくは０．５℃／秒以下である。
【００４９】
本発明の高張力鋼板は、いわゆる厚鋼板として有利に適用できるものである。このときの板厚は、約７ｍｍ以上であり上限は特に限定されないが、通常４０ｍｍ以下程度である。
【００５０】
以下、実施例を挙げて本発明をより具体的に説明するが、本発明はもとより下記実施例
によって制限を受けるものではなく、前・後記の趣旨に適合し得る範囲で適当に変更を加えて実施することも可能であり、それらはいずれも本発明の技術的範囲に含まれる。
【実施例】
【００５１】
下記表１に示す各種化学成分組成の鋼塊に対し、下記表２に示す製造条件で制御圧延を実施し、板厚４０ｍｍのＴＭＣＰ（ｔｈｅｒｍｏ−ｍｅｃｈａｎｉｃａｌ  ｃｏｎｔｒｏｌ  ｐｒｏｃｅｓｓ）鋼板を製造した。尚、表１には、各鋼塊のＡｒ3変態点も示したが、この値は下記（５）式に基づいて求めたものである。
Ａｒ3変態点＝８６８−３６９×［Ｃ］＋２４．６×［Ｓｉ］−６８．１×［Ｍｎ］−３６．１×［Ｎｉ］−２０．７×［Ｃｕ］−２４．８×［Ｃｒ］＋２９．６×［Ｍｏ］  
…（５）
但し、［Ｃ］，［Ｓｉ］，［Ｍｎ］，［Ｎｉ］，［Ｃｕ］，［Ｃｒ］および［Ｍｏ］は、夫々Ｃ，Ｓｉ，Ｍｎ，Ｎｉ，Ｃｕ，ＣｒおよびＭｏの含有量（質量％）を示す。
【００５２】
【表１】
2014055317.tif 000002
【００５３】
【表２】
2014055317.tif 000003
【００５４】
上記の様にして得られた各鋼板について、ミクロ組織（フェライト粒径、フェライト＋パーライト分率およびベイナイト分率）、鋼板特性[引張強さＴＳおよび低温靭性（破面遷移温度ｖＴｒｓ）]の評価を、それぞれ下記の要領で実施した。
【００５５】
［フェライト粒径、フェライト＋パーライト分率およびベイナイト分率の測定］
フェライト＋パーライト分率およびベイナイト分率の測定は、各鋼板のｔ／４（ｔ：板厚）の位置について、光学顕微鏡を用いて倍率１００倍で１視野：６００μｍ×８００μｍの領域を観察し、画像解析ソフトを用いて測定し、５視野の平均値を求めた。また、フェライト粒径は、各鋼板のｔ／４（ｔ：板厚）の位置において、１００倍で５視野を観察し、フェライト粒の大きさを円と仮定したときの直径を円相当径として求め、平均化（平均円相当径）した。
【００５６】
［引張試験］
各鋼板の全厚から、圧延方向に対して直角の方向に、ＪＩＳ  Ｚ  ２２０１の１Ｂ号試験片を採取して、ＪＩＳ  Ｚ  ２２４１の要領で引張試験を行ない、引張強さＴＳを測定した。そして引張強さが４８５ＭＰａ以上のものを合格とした。
【００５７】
［低温靭性の評価］
各鋼板のｔ／４（ｔ：板厚）の位置において、圧延方向と直角の方向にＡＳＴＭ  Ａ３７０−０５（０．５００−ｉｎ．Ｒｏｕｎｄ  Ｓｐｅｃｉｍｅｎ）試験片を採取し、ＡＳＴＭ  Ａ  ３７０−０５に準拠して、シャルピー衝撃試験を行い、破面遷移温度ｖＴｒｓを測定した。そして、破面遷移温度ｖＴｒｓが−８０℃以下のものを低温靭性に優れていると評価した。
【００５８】
これらの結果を、ＣＥＱ値およびσ値と共に、下記表３に示す。
【００５９】
【表３】
2014055317.tif 000004
【００６０】
これらの結果から、次の様に考察することができる（尚、下記Ｎｏ．は、表中の試験Ｎｏ．を示す）。本発明で規定する要件を満たすＮｏ．１〜１０の鋼板は、低温靭性に優れていると共に、高い引張強さＴＳを確保していることが分かる。
【００６１】
これに対して、Ｎｏ．１１〜２１の鋼板では、本発明で規定するいずれかの要件を欠くものであり、いずれかの特性が劣化している。まず、Ｎｏ．１１、１６は、Ｎｉ含有量が本発明で規定する範囲よりも少ないため、良好な靭性を満足できなかった。また、ＣＥＱ値も小さくなっており、所定の強度を確保することができないものとなっている。
【００６２】
Ｎｏ．１２は、Ｎｉ含有量は本発明で規定する範囲内であるが、ＣＥＱ値が小さくなっているため、低温靭性は満足していても、所定の強度を確保することができなかった。Ｎｏ．１３は、Ｎｉ含有量が本発明で規定する範囲よりも過剰になっており、またＣＥＱ値も大きくなっているため、強度は満足しても低温靭性が満足できなかった。
【００６３】
Ｎｏ．１４、１５は、化学成分組成は本発明で規定する範囲内であるが、ＣＥＱ値およびσ値の少なくともいずれかが規定値を満足できていないため、強度は満足しても低温靭性が満足できなかった。
【００６４】
Ｎｏ．１７、１８は、本発明で規定している９５０〜８７５℃の温度域（再結晶温度域）、および８２０℃以下、Ａｒ3変態点以上の温度域（未再結晶温度域の低温側）での圧下率が不足していることから低温靭性が満足できなかった。Ｎｏ．１９は、ＣＥＱ値が不足しているものの、二相温度域での圧下を加えることで加工強化によって強度は満足できている。しかしながら、加工強化に伴う応力集中が顕著になり、低温靭性が満足できなかった。
【００６５】
Ｎｏ．２０は、圧延後の平均冷却速度が高かったために、靭性が一般的に低いベイナイト組織が生成し、低温靭性が満足できなかった。Ｎｏ．２１は、Ｎｉ含有量は本発明で規定する範囲内であるが、８７５℃未満、８２０℃超の温度域（未再結晶温度域の高温側）において圧下を加えたことで、粗大な混粒組織が生じたため、良好な低温靭性を確保できなかった。また、ＣＥＱ値も小さくなっているため、強度も満足できなかった。
【００６６】
これらのデータに基づき、ＣＥＱ値と引張強さＴＳとの関係を図１に示す。またσ値と破面遷移温度ｖＴｒｓとの関係を図２に示す（いずれも◆：発明例、△：比較例）。この結果から明らかなように、ＣＥＱ値やσ値を適切な範囲に制御することは、高張力鋼板の強度および低温靭性を改善する上で有効であることが分かる。
【図１】
2014055317.tif 000005
【図２】
2014055317.tif 000006